КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов, в частности, к составам керамических масс, которые могут быть использованы в производстве облицовочной плитки.
Известна керамическая масса, содержащая, мас.%: глинистое сырье 9,0-11,0, тальк 82,2-86,8, пятиокись ванадия 0,2-0,6; барий углекислый 4,0-6,0 [1]. Такая керамическая масса не является экологически безопасной.
Задача изобретения состоит в получении экологически безопасной керамической массы, пригодной для изготовления облицовочной плитки.
Технический результат достигается тем, что керамическая масса для изготовления облицовочной плитки, включающая глинистое сырье и тальк, дополнительно содержит магнезит и нарезанное на отрезки длиной 2-7 мм стекловолокно при следующем соотношении компонентов, мас.%: глинистое сырье 78,0-86,0; тальк 10,0-14,0; магнезит 2,0-3,0; нарезанное на отрезки длиной 2-7 мм стекловолокно 1,0-1,5.
2
2
3
2
2
3
Для приготовления керамической массы может быть использовано глинистое сырье, характеризующееся следующим химическим составом, мас.%: SiO 46,02-46,5; AlO 38,69-40,17; TiO 0,47-0,52; FeO 0,55-0,92; CaO 0,05-0,19, п.п.п.13,34-13,97.
2
2
3
2
3
2
Тальк имеет состав, мас.%: SiO 30,5-67,4; AlO 0,83-20,0; FeO+FeO 0,05-7,5; CaO 0,1-3,5, MgO 27,5-31,7, CO 20,9-24,7, п.п.п.4,5-7,7.
В таблице приведены составы керамической массы для изготовления облицовочной плитки.
Компонент
Состав, мас.%:
1
2
3
Глинистое сырье
78,0
84,0
86,0
Тальк
10,0
12,0
10,0
Магнезит
2,0
2,5
3,0
Стекловолокно
10,0
1,5
1,0
Компоненты дозируют в требуемых количествах. Стекловолокно нарезают на отрезки длиной 2-7 мм. Предварительно высушенное до влажности 2-5% глинистое сырье, тальк и магнезит размалывают до порошкообразного состояния, просеивают через сетку 014. Компоненты смешивают и готовят керамическую массу с влажностью 11-15%. Из керамической массы под давлением прессуют облицовочную плитку и при температуре 1260-1280°C проводят первый обжиг. На поверхность обожженной плитки наносят слой глазури и при температуре 1100-1150°C проводят второй обжиг.
Керамическая масса и изготавливаемые из нее изделия экологически безопасны.
Источник информации
1. SU 1460056, C04B 35/02, 1989.